(57)【要約】陽極１と、陽極１の上に形成された誘電体層３と、誘電体層３の上に形成された第１導電性高分子層４ａと、第１導電性高分子層４ａの上に形成された第２導電性高分子層４ｂと、第２導電性高分子層４ｂの上に形成された陰極層６とを備える固体電解コンデンサ２０であって、第１導電性高分子層４ａと第２導電性高分子層４ｂの間に、絶縁性粒子１５が点在するように設けられており、絶縁性粒子１５が存在していない領域においては、第１導電性高分子層４ａの上に直接第２導電性高分子層４ｂが設けられていることを特徴とする。
2014050077.tif 000002
【特許請求の範囲】
【請求項１】
陽極と、前記陽極の上に形成された誘電体層と、前記誘電体層の上に形成された第１導電性高分子層と、前記第１導電性高分子層の上に形成された第２導電性高分子層と、前記第２導電性高分子層の上に形成された陰極層とを備える固体電解コンデンサであって、
前記第１導電性高分子層と前記第２導電性高分子層の間に、絶縁性粒子が点在するように設けられており、前記絶縁性粒子が存在していない領域においては、前記第１導電性高分子層の上に直接前記第２導電性高分子層が設けられている、固体電解コンデンサ。
【請求項２】
前記絶縁性粒子は酸化チタンからなる、請求項１に記載の固体電解コンデンサ。
【請求項３】
前記第１導電性高分子層は化学的酸化重合により形成された層であり、前記第２導電性高分子層は電気化学的電解重合により形成された層である、請求項１または２に記載の固体電解コンデンサ。
【請求項４】
陽極の上に、誘電体層を形成する工程と、
前記誘電体層の上に第１導電性高分子層を形成する工程と、
前記第１導電性高分子層の上に、絶縁性粒子を点在させて付着させる工程と、
前記絶縁性粒子を付着させた前記第１導電性高分子層の上に、第２導電性高分子層を形成する工程と、
前記第２導電性高分子層の上に陰極層を形成する工程と、
を備える、固体電解コンデンサの製造方法。
【請求項５】
前記絶縁性粒子を含む溶液を前記第１導電性高分子層の上に付着させた後、前記溶液の溶媒を除去することにより、前記絶縁性粒子を前記第１導電性高分子層の上に付着させる、請求項４に記載の固体電解コンデンサの製造方法。
【請求項６】
前記絶縁性粒子が、前記溶液中で電荷を有している、請求項５に記載の固体電解コンデンサの製造方法。
【請求項７】
前記第２導電性高分子層を電気化学的電解重合により形成する、請求項４〜６のいずれか１項に記載の固体電解コンデンサの製造方法。
【発明の詳細な説明】
【技術分野】
【０００１】
本発明は、固体電解コンデンサ及びその製造方法に関するものである。
【背景技術】
【０００２】
近年、電子機器の小型化及び軽量化に伴って、小型かつ大容量の高周波用のコンデンサが求められている。このようなコンデンサとして、タンタル、ニオブ、チタンまたはアルミニウムなどの弁作用金属から形成された陽極の表面を酸化して、誘電体層を形成し、この誘電体層の上に固体電解質層として導電性高分子層を設けた固体電解コンデンサが提案されている。【０００３】
この導電性高分子層は、過電流が流れた際に導電性高分子層自身が絶縁化することにより、漏れ電流を低減することが知られている（例えば、特許文献１）。また、特許文献２などで提案されているように、導電性高分子層は、複数の層により形成することができる。
【先行技術文献】
【特許文献】
【０００４】
【特許文献１】特開２００５−２８１４０号公報
【特許文献２】特開２０００−０６８２５号公報
【発明の概要】
【発明が解決しようとする課題】
【０００５】
しかしながら、複数の層からなる導電性高分子層を有する固体電解コンデンサにおいては、漏れ電流を十分に低減することができなかった。【０００６】
本発明の目的は、複数の層からなる導電性高分子層を有する固体電解コンデンサにおいて、漏れ電流を低減することができる固体電解コンデンサを提供することにある。
【課題を解決するための手段】
【０００７】
本発明の固体電解コンデンサは、陽極と、陽極の上に形成された誘電体層と、誘電体層の上に形成された第１導電性高分子層と、第１導電性高分子層の上に形成された第２導電性高分子層と、第２導電性高分子層の上に形成された陰極層とを備える固体電解コンデンサであって、第１導電性高分子層と第２導電性高分子層の間に、絶縁性粒子が点在するように設けられており、絶縁性粒子が存在していない領域においては、第１導電性高分子層の上に直接前記第２導電性高分子層が設けられていることを特徴としている。【０００８】
本発明の固体電解コンデンサの製造方法は、陽極の上に、誘電体層を形成する工程と、誘電体層の上に第１導電性高分子層を形成する工程と、第１導電性高分子層の上に、絶縁性粒子を点在させて付着させる工程と、絶縁性粒子を付着させた第１導電性高分子層の上に、第２導電性高分子層を形成する工程と、第２導電性高分子層の上に陰極層を形成する工程とを備えることを特徴としている。
【発明の効果】
【０００９】
本発明によれば、複数の層からなる導電性高分子層を有する固体電解コンデンサにおいて、漏れ電流を低減することができる。【００１０】
本発明の製造方法によれば、本発明の固体電解コンデンサを効率良く製造することができる。
【図面の簡単な説明】
【００１１】
【図１】本発明の一実施形態における固体電解コンデンサの模式的断面図。
【図２】図１に示す領域αを拡大して示す模式的断面図。
【発明を実施するための形態】
【００１２】
本発明においては、第１導電性高分子層と第２導電性高分子層の間に、絶縁性粒子が点在するように設けられている。このため、第１導電性高分子層及び第２導電性高分子層に過電流が流れた際、絶縁性粒子が存在する領域には電流が流れず、絶縁性粒子が存在しない領域にのみ電流が流れる。このため、第１導電性高分子層及び第２導電性高分子層に流れる電流密度を高めることができ、これらの導電性高分子層の絶縁化を促進することができるので、漏れ電流を低減することができる。
【００１３】
また、第２導電性高分子層を、電気化学的電解重合により形成する場合、絶縁性粒子が存在していない領域に電流を集中させることができるので、電流密度を高めることができ、第１導電性高分子層の上に、第２導電性高分子層を緻密に形成することができる。これによって、第１導電性高分子層と第２導電性高分子層との密着性を高めることができる。このため、過電流が流れた際に、第１導電性高分子だけでなく、第２導電性高分子も効率良く絶縁化することができ、漏れ電流を低減することができる。
【００１４】
以下、本発明の好ましい実施形態の一例について説明する。但し、下記の実施形態は、単なる例示である。本発明は、下記の実施形態に何ら限定されない。
【００１５】
また、実施形態等において参照する各図面において、実質的に同一の機能を有する部材は同一の符号で参照することとする。また、実施形態等において参照する図面は、模式的に記載されたものである。図面に描画された物体の寸法の比率などは、現実の物体の寸法の比率などとは異なる場合がある。図面相互間においても、物体の寸法比率等が異なる場合がある。具体的な物体の寸法比率等は、以下の説明を参酌して判断されるべきである。
【００１６】
図１は、本実施形態における固体電解コンデンサの内部を示す模式的断面図である。
【００１７】
本実施形態における固体電解コンデンサ２０は、直方体の外形を有している。図１に示すように、固体電解コンデンサ２０は、陽極１と、陽極リード２と、誘電体層３と、導電性高分子層４と、陰極層６とからなるコンデンサ素子と、陽極端子７と、陰極端子９と、樹脂外装体１１とを備えている。以下、これらについて説明する。
【００１８】
コンデンサ素子は、弁作用金属からなる陽極１と、陽極１に一端部２ａが埋設され、他端部２ｂが突出するように設けられた陽極リード２と、陽極１を陽極酸化することにより形成された誘電体層３と、誘電体層３の上に形成された導電性高分子層４と、導電性高分子層４の上に形成された陰極層６とを備えている。導電性高分子層４は、本実施形態において、第１導電性高分子層４ａと、第１導電性高分子層４ａの上に形成された第２導電性高分子層４ｂとから構成されている。陰極層６は、カーボン層５ａ及び銀ペースト層５ｂから構成されている。
【００１９】
陽極１は、弁作用金属またはその合金からなる多数の金属粒子を成形し、これを焼結することにより形成した多孔質体から構成されている。弁作用金属としては、タンタル、ニオブ、チタン、アルミニウムなどが挙げられる。また、合金としては、これらの弁作用金属の合金が挙げられ、例えば、ケイ素、バナジウム、ホウ素、窒素等を含んでいてもよい。
【００２０】
陽極リード２は、一端部２ａが陽極１に埋設され、陽極１と結合されている。
【００２１】
陽極リード２は、陽極１と同様に、弁作用金属またはその合金から形成されている。陽極１と同じ金属または合金であってもよいし、異なる金属または合金であってもよい。
【００２２】
誘電体層３は、陽極１を陽極酸化することにより陽極１の表面を覆うように形成することができる。図１では、陽極１の外面側の表面に形成された酸化皮膜からなる誘電体層３を図示しているが、陽極１は上述のように、多孔質体であるので、実際には多孔質体の孔の壁面にも誘電体層３が形成されている。
【００２３】
誘電体層３の上には、導電性高分子層４が形成されている。導電性高分子層４は、本実施形態において、上述のように、第１導電性高分子層４ａ及び第２導電性高分子層４ｂから構成されている。本実施形態においては、第１導電性高分子層４ａと第２導電性高分子層４ｂの間に、絶縁性粒子が設けられている。図１においては、絶縁性粒子を図示省略している。絶縁性粒子については、図２を参照して、後ほど詳細に説明する。導電性高分子層４の上には、陰極層６が形成されている。
【００２４】
陰極層６は、カーボン層５ａ及び銀ペースト層５ｂが順次形成された積層構造を有している。カーボン層５ａは、カーボン粒子を含む層により形成されている。カーボン層５ａの上に形成された銀ペースト層５ｂは、銀粒子を含む層により形成されている。なお、陰極層６は、カーボン層５ａまたは銀ペースト層５ｂのどちらか１層のみにより形成されていてもよい。陰極層６は、集電機能を有する層により構成されていればよい。
【００２５】
図２は、図１に示す領域αを拡大して示す模式的断面図である。図２に示すように、陽極１は多孔質体であり、多孔質体の孔の表面にも誘電体層３が形成されている。
【００２６】
図２に示すように、誘電体層３の上には、第１導電性高分子層４ａが形成されている。第１導電性高分子層４ａの上には、絶縁性粒子１５が点在するように設けられている。第１導電性高分子層４ａ及び絶縁性粒子１５の上には、第２導電性高分子層４ｂが設けられている。絶縁性粒子１５は、第１導電性高分子層４ａと第２導電性高分子層４ｂの間において、点在するように設けられている。
【００２７】
上述のように、陽極１は多孔質体であるので、多孔質体の孔の表面の誘電体層３の上にも、第１導電性高分子層４ａ、絶縁性粒子１５及び第２導電性高分子層４ｂが設けられている。
【００２８】
絶縁性粒子１５としては、酸化チタン（ＴｉＯ２）、酸化ケイ素（ＳｉＯ２）、酸化ジルコニウム（ＺｒＯ）、酸化亜鉛（ＺｎＯ）及び酸化アルミニウム（ＡｌＯ３）などの金属酸化物が挙げられる。これらの金属酸化物の粒子は、比較的安価であり、且つ入手し易い粒子である。しかしながら、本発明における絶縁性粒子１５は、これらのものに限定されるものではない。絶縁性粒子１５を、第１導電性高分子層４ａの上に付着させる方法としては、後述するように、絶縁性粒子１５を含有する溶液を第１導電性高分子層４ａの上に接触させ、溶液中の溶媒を除去することにより、絶縁性粒子１５を第１導電性高分子層４ａの上に付着させる方法が挙げられる。従って、絶縁性粒子１５は、溶液中において分散する絶縁性の粒子であることが好ましい。
【００２９】
絶縁性粒子１５の平均粒子径は、多孔質体からなる孔に入りやすい大きさであることが好ましい。このような観点からは、絶縁性粒子１５の平均粒子径は、１ｎｍ〜１００ｎｍの範囲内であることが好ましい。また、本発明における陽極は、本実施形態のような多孔質焼結体に限定されるものではなく、例えば、弁作用金属または合金からなる箔であってもよい。陽極が箔である場合、絶縁性粒子１５の平均粒子径は、箔のエッチングピットに入り易い平均粒子径であることが好ましい。多孔質体の孔の表面や箔のエッチングピット内に配置し易い絶縁性粒子１５としては、平均粒子径が１ｎｍ〜２０ｎｍの範囲内であるナノ粒子であることが好ましい。
【００３０】
絶縁性粒子１５の平均粒子径の測定方法としては、走査型顕微鏡による測定や、溶液中に絶縁性粒子１５を分散させた分散液を用いて、光子相関法、レーザー回折・散乱法、超音波減衰法により測定する方法などが挙げられる。
【００３１】
第１導電性高分子層４ａ及び第２導電性高分子層４ｂに用いる導電性高分子としては、ポリピロール、ポリチオフェン、ポリアニリン、ポリアセチレン、ポリエチレンビニリデン、ポリフルオレン、ポリビニルカルバゾール、ポリビニルフェノール、ポリフェニレン、ポリピリジン、及びそれらの誘電体、共重合体などを用いることができる。特に、誘電体層３上に形成しやすく、導電性が高い等の理由により、ポリピロール、ポリチオフェン、ポリアニリンが好適に用いられ、ポリチオフェンとしては、ポリ３，４−エチレンジオキシチオフェンが好適に用いられる。
【００３２】
本実施形態において、第１導電性高分子層４ａは、化学的酸化重合法により形成されている。また、第２導電性高分子層４ｂは、電気化学的電解重合により形成されている。第２導電性高分子層４ｂに用いる導電性高分子は、第１導電性高分子層４ａに用いる導電性高分子と同じ材料を用いてもよいし、異なる材料を用いてもよい。
【００３３】
以下、第１導電性高分子層４ａを形成する工程、絶縁性粒子１５を付着させる工程、及び第２導電性高分子層４ｂを形成する工程について説明する。
【００３４】
（第１導電性高分子層４ａを形成する工程）
誘電体層３が表面に形成された陽極１を、酸化剤を含む溶液に浸漬させた後、モノマーを含む溶液に浸漬したり、酸化剤及びモノマーを含む溶液に浸漬したりすることにより化学的酸化重合により、第１導電性高分子層４ａを形成する。また、酸化剤を含む溶液に浸漬させた後、モノマーを含む蒸気に曝すことにより、化学的酸化重合を行い、第１導電性高分子層４ａを形成してもよい。尚、ドーパントはいずれかの溶液に含有させればよい。また、これ以外の方法としては、ポリアニリンなどの導電性高分子が溶解した溶液を誘電体層３に塗布・乾燥させ導電性高分子層を形成してもよいし、導電性高分子の分散体を含む溶液を誘電体層３に塗布・乾燥させ導電性高分子層を形成してもよい。
【００３５】
（絶縁性粒子１５を付着させる工程）
第１導電性高分子層４ａが形成された陽極１を、絶縁性粒子１５が分散した水溶液に浸漬、乾燥を行うことにより、第１導電性高分子層４ａに絶縁性粒子１５を付着できる。該水溶液としては、絶縁性粒子１５が分散するものであればよい。また、絶縁性粒子１５を付着させた陽極１を、適宜、水洗し乾燥させてもよい。
【００３６】
（第２導電性高分子層４ｂを形成する工程）
誘電体層３上に、第１導電性高分子層４ａ及び絶縁性粒子１５を順次設けた陽極１を、モノマーとドーパントとを含む溶液に含浸し、電気化学的電解重合によりモノマーを重合して第２導電性高分子層４ｂを形成する。また、これ以外の方法としては、ポリアニリンなどの導電性高分子が溶解した溶液を塗布・乾燥させて第２導電性高分子層４ｂを形成してもよいし、導電性高分子の分散体を含む溶液を塗布・乾燥させて第２導電性高分子層４ｂを形成してもよい。
【００３７】
以上のように、第１導電性高分子層４ａと第２導電性高分子層４ｂとの間に絶縁性粒子１５を設けることにより、過電流が流れた際に、過電流を絶縁性粒子１５が設けられていない領域に集中させることができ、第１導電性高分子層４ａ及び第２導電性高分子層４ｂに流れる電流密度を高めることができる。このため、第１導電性高分子層４ａ及び第２導電性高分子層４ｂの絶縁化を促進することができ、漏れ電流を低減することができる。
【００３８】
また、第２導電性高分子層４ｂを電気化学的電解重合により形成する際、絶縁性粒子１５が設けられていない領域に電解重合の電流を集中させることができる。従って、第２導電性高分子層４ｂを緻密に形成することができ、第１導電性高分子層４ａと第２導電性高分子層４ｂとの密着性を高めることができる。このため、過電流が流れた際に、第１導電性高分子層４ａだけでなく、第２導電性高分子層４ｂも効率良く絶縁化することができ、
漏れ電流を低減することができる。
【００３９】
また、絶縁性粒子１５が、多孔質体の孔の表面やエッチングピットの孔の表面に入り込むことができる場合には、多孔質体の孔の表面やエッチングピットの孔の表面においても、上記の効果を発揮することができ、第１導電性高分子層４ａと第２導電性高分子層４ｂとの密着性とを高めることができる。このため、漏れ電流をさらに低減することができる。
【００４０】
導電性高分子は、モノマーがポリマー化した鎖にドーパントが取り込まれ、高い導電性が付与されている。このため、ポリマー鎖にドーパントが結合していない部分において、カチオンが生成していると考えられる。絶縁性粒子１５が負の電荷を有する場合は、第１導電性高分子層４ａのカチオンに引き寄せられるため、第１導電性高分子層４ａの表面に絶縁性粒子１５を配置し易くなる。また、第２導電性高分子層４ｂのカチオンと絶縁性粒子１５とが結びつくことにより、第１導電性高分子層４ａと第２導電性高分子層４ｂとの密着性を高めることができる。
【００４１】
重合したポリピロールやポリアニリンは、電子を部分的に失った酸化状態で得られる。通常、このように重合されたπ共役系が発達した高分子に高い導電性を付与するには、電子を部分的に失ったカチオン部に、アニオン性のドーパント（アクセプター）が取り込まれることで行われる。絶縁性粒子１５が負に帯電している場合は、絶縁性粒子１５は分散液中で負に帯電しているので、第１導電性高分子層４ａのカチオンに引き寄せされるため、第１導電性高分子層４ａの表面に絶縁性粒子１５を配置し易くなる。また、第２導電性高分子層４ｂのカチオン部と絶縁性粒子１５とが取り込まれることにより、第１導電性高分子層４ａと第２導電性高分子層４ｂとの密着性を高めることができる。
【００４２】
また、絶縁性粒子１５が金属酸化物のナノ粒子からなる場合、絶縁性粒子１５の表面は負の電荷を帯び易くなる。
【００４３】
絶縁性粒子１５が酸化チタンである場合、酸化チタンの粒子は他の金属酸化物の粒子と比べて安価であり入手しやすく、また酸性やアルカリ性の溶液に対して安定性が高く、化学的に安定であるので好ましい。
【００４４】
絶縁性粒子１５は部分的に凝集していてもよい。絶縁性粒子１５が部分的に凝集することにより、第１導電性高分子層４ａと第２導電性高分子層４ｂとの密着性を高めることができる。
【００４５】
本実施形態において、第１導電性高分子層４ａは化学的酸化重合により形成された層であり、第２導電性高分子層４ｂは電気化学的電解重合により形成された層である。このように、異なる製法で形成された導電性高分子層の間はより剥離が生じ易い。本実施形態においては、第１導電性高分子層４ａと第２導電性高分子層４ｂの間に絶縁性粒子１５が設けられているので、異なる製法により第１導電性高分子層４ａと第２導電性高分子層４ｂとが形成された場合であっても良好な密着性を得ることができる。
【００４６】
図１に戻り、陽極端子７、陰極端子９及び樹脂外装体１１について説明する。
【００４７】
陽極端子７は、陽極リード２に取り付けられている。具体的には、この陽極端子７は、帯状の金属板を折り曲げて形成されており、図１に示すように、その一端部７ａ側の下面が、陽極リードの他端部２ｂに溶接等により、機械的にかつ電気的に接続されている。
【００４８】
陰極端子９は、陰極層６に取り付けられている。具体的には、この陰極端子９は、帯状の金属板を折り曲げて形成されており、図１に示すように、その一端部９ａ側の下面が、陰極層６に導電性接着剤８により接着されることにより、陰極端子９と陰極層６とが機械的にかつ電気的に接続されている。導電性接着剤８の材料としては、具体的には、銀とエポキシ樹脂とが混合された銀ペーストなどの材料が挙げられる。
【００４９】
陽極端子７及び陰極端子９の材料としては、銅、銅合金及び鉄−ニッケル合金（４２アロイ）などが挙げられる。
【００５０】
樹脂外装体１１は、陽極リード２、陰極層６、陽極端子７、及び陰極端子９の露出した表面を覆うように形成されている。陽極端子７の他端部７ｂ及び陰極端子９の他端部９ｂは、樹脂外装体１１の側面から下面にかけて露出しており、この露出箇所は基板との半田接続に用いられる。
【００５１】
樹脂外装体１１としては、封止材として機能する材料が用いられ、具体的にはエポキシ樹脂やシリコーン樹脂などが挙げられる。
【００５２】
上記実施形態においては、陽極として、多孔質焼結体を例にして説明したが、本発明における陽極体はこれに限定されるものではなく、上述のように、弁作用金属または合金からなる箔であってもよい。
【００５３】
また、上記実施形態においては、第１導電性高分子層４ａ及び第２導電性高分子層４ｂの２層からなる導電性高分子層４を例にして説明したが、本発明はこれに限定されるものではなく、導電性高分子層が３層以上の積層構造を有していてもよい。この場合、少なくとも２層の導電性高分子の間に絶縁性粒子が設けられていればよい。
【実施例】
【００５４】
以下、本発明を実施例によりさらに詳細に説明するが、本発明は以下の実施例に限定されるものではない。【００５５】
（実施例１）
＜工程１：陽極の形成＞
１次粒子径が約０．５μｍ、２次粒子径が約１００μｍのタンタル金属粒子を用いて、陽極リード２の一端部２ａが陽極１に埋め込まれた状態で複数のタンタル金属粒子を成形し、真空中で焼結することにより、多孔質焼結体からなる陽極１を成形した。タンタルからなる陽極リード２の他端部２ｂは、陽極１の一面から突出した形で固定されている。このように形成された多孔質焼結体からなる陽極１の外形は、長さが４．４ｍｍ、幅が３．３ｍｍ、厚みが０．９ｍｍからなる直方体である。【００５６】
＜工程２：誘電体層の形成＞
陽極リード２の他端部２ｂを化成槽の陽極に接続し、電解水溶液である０．０１〜０．１質量％のリン酸水溶液を入れた化成槽に陽極１と陽極リード２の一部を浸漬し、陽極酸化を行うことにより、陽極１の表面及び陽極リード２の一部の表面に酸化タンタル（Ｔａ２Ｏ５）の誘電体層３が形成される。この陽極酸化工程により、多孔質焼結体からなる陽極１の表面である外表面、細孔の壁面及び陽極リード２の一部に、均一な誘電体層３が形成される。【００５７】
尚、電解水溶液は、リン酸水溶液に限らず、硝酸、酢酸、硫酸などを用いることができる。【００５８】
＜工程３：第１導電性高分子の形成＞
誘電体層３の表面に、化学重合法を用いてポリピロールからなる第１導電性高分子層４ａを形成する。【００５９】
＜工程４：絶縁性粒子の付着＞
絶縁性粒子１５が分散した水溶液中に、第１導電性高分子層４ａの表面を浸漬し、絶縁性粒子１５をその表面に付着させる。絶縁性粒子１５としては、酸化チタン粒子（平均粒子径５〜１０ｎｍ）を用いた。【００６０】
＜工程５：第２導電性高分子層の形成＞
絶縁性粒子１５から露出する第１導電性高分子層４ａの表面及び絶縁性粒子１５を覆うように第２導電性高分子層を形成する。第２導電性高分子層４ｂは、ポリピロールからなり、電気化学的電解重合により形成した。【００６１】
＜工程６：陰極層の形成＞
導電性高分子層４の表面に直接接するようにカーボンペーストを塗布することによりカーボン層５ａを形成し、カーボン層５ａ上に銀ペーストを塗布することにより銀ペースト層５ｂを形成した。本実施例において、陰極層６は、このカーボン層５ａ及び銀ペースト層５ｂにより構成されているが、陰極層６は集電機能を有する層であればよい。【００６２】
上記のようにして、実施例１にかかるコンデンサ素子を形成した。【００６３】
（比較例１）
実施例１において絶縁性粒子１５を第１導電性高分子層４ａの上に設けなかったこと以外は、実施例１と同様にして比較例１のコンデンサ素子を作製した。【００６４】
（結果）
上記実施例１及び比較例１にかかるコンデンサ素子において、漏れ電流と等価直列抵抗（ＥＳＲ）とを測定した。漏れ電流は、電極間に１０Ｖの電圧を印加し、４０秒後の漏れ電流を測定した。等価直列抵抗（ＥＳＲ）は、１００ｋＨｚで測定した。【００６５】
表１に測定結果をまとめた。尚、表１の数値は実施例１の数値を１とし、比較例を規格化したものである。【００６６】
【表１】
2014050077.tif 000003
【００６７】
表１に示す結果から明らかなように、本発明に従う実施例１は、比較例１に比べ、漏れ電流が低減されていることがわかる。また、実施例１におけるＥＳＲは、第１導電性高分子層４ａと第２導電性高分子層４ｂの間に絶縁性粒子１５を設けているので高くなることが予想されるが、実際には、比較例１よりも若干低くなっている。これは、第１導電性高分子層４ａと第２導電性高分子層４ｂの密着性が改善されたことによるものと思われる。
【符号の説明】
【００６８】
１…陽極
２…陽極リード
２ａ…一端部
２ｂ…他端部
３…誘電体層
４…導電性高分子層
４ａ…第１導電性高分子層
４ｂ…第２導電性高分子層
５ａ…カーボン層
５ｂ…銀ペースト層
６…陰極層
７…陽極端子
７ａ…一端部
７ｂ…他端部
８…導電性接着剤
９…陰極端子
９ａ…一端部
９ｂ…他端部
１１…樹脂外装体
１５…絶縁性粒子
２０…固体電解コンデンサ
【図１】
2014050077.tif 000004
【図２】
2014050077.tif 000005
【国際調査報告】
2014050077.tif 000006
2014050077.tif 000007
2014050077.tif 000008
2014050077.tif 000009